(57)【要約】  化学組成が、質量％で、C：0.05〜0.11％、Si：0.10〜0.50％、Mn：1.0〜2.5％、P：0.035％以下、S：0.0030％以下、Co：0.01〜1.00％、Ni：9.0〜11.5％、Cr：17.0〜21.0％、Nb：0.60〜0.90％、Ta：0.001〜0.100％、N：0.01〜0.15％、Al：0.030％以下、O：0.020％以下、V：0〜0.10％、Ti：0〜0.10％、W：0〜0.50％、Mo：0〜0.50％、Cu：0〜0.50％、B：0〜0.005％、Ca：0〜0.010％、Mg：0〜0.010％、REM：0〜0.10％、残部：Feおよび不純物であり、［Nb-7.8×C≦0.25］を満足する、オーステナイト系ステンレス鋼溶接金属。【特許請求の範囲】
【請求項１】
化学組成が、質量％で、
Ｃ：０．０５〜０．１１％、
Ｓｉ：０．１０〜０．５０％、
Ｍｎ：１．０〜２．５％、
Ｐ：０．０３５％以下、
Ｓ：０．００３０％以下、
Ｃｏ：０．０１〜１．００％、
Ｎｉ：９．０〜１１．５％、
Ｃｒ：１７．０〜２１．０％、
Ｎｂ：０．６０〜０．９０％、
Ｔａ：０．００１〜０．１００％、
Ｎ：０．０１〜０．１５％、
Ａｌ：０．０３０％以下、
Ｏ：０．０２０％以下、
Ｖ：０〜０．１０％、
Ｔｉ：０〜０．１０％、
Ｗ：０〜０．５０％、
Ｍｏ：０〜０．５０％、
Ｃｕ：０〜０．５０％、
Ｂ：０〜０．００５％、
Ｃａ：０〜０．０１０％、
Ｍｇ：０〜０．０１０％、
ＲＥＭ：０〜０．１０％、
残部：Ｆｅおよび不純物であり、
下記（ｉ）式を満足する、
オーステナイト系ステンレス鋼溶接金属。
Ｎｂ−７．８×Ｃ≦０．２５      ・・・（ｉ）
但し、上記式中の元素記号は、鋼中に含まれる各元素の含有量（質量％）を表す。
【請求項２】
前記化学組成が、質量％で、
Ｖ：０．０１〜０．１０％、
Ｔｉ：０．０１〜０．１０％、
Ｗ：０．０１〜０．５０％、
Ｍｏ：０．０１〜０．５０％、
Ｃｕ：０．０１〜０．５０％、
Ｂ：０．０００２〜０．００５％、
Ｃａ：０．０００５〜０．０１０％、
Ｍｇ：０．０００５〜０．０１０％、および、
ＲＥＭ：０．０００５〜０．１０％、
請求項１に記載のオーステナイト系ステンレス鋼溶接金属。
【請求項３】
請求項１または請求項２に記載のオーステナイト系ステンレス鋼溶接金属を有する、溶接構造物。
【発明の詳細な説明】
【技術分野】
【０００１】
本発明は、オーステナイト系ステンレス鋼溶接金属およびそれを有する溶接構造物に関する。
【背景技術】
【０００２】
米国機械学会（ＡＳＭＥ）ＳＡ２１３およびＳＡ２１３Ｍに規定されているＴＰ３１６Ｈは、Ｍｏを含有し、高温での耐食性に優れることから、火力発電プラントおよび石油化学プラントにおける伝熱管および熱交換器の素材として広く使用されている。【０００３】
このＴＰ３４７Ｈを構造物として組み立てる場合、一般には溶接により組み立てられ、溶接金属を有する溶接構造物として使用される。市販のＮｉ基耐熱合金用溶接材料（例えば、ＪＩＳ  Ｚ  ３３３４（２０１１）  ＳＮｉ６０８２）を用いて得られる溶接金属は、クリープ強度および靭性の観点からは、安定して十分な性能が得られるが、Ｎｉを多量に含有するため高価である。一方、市販のＭｏ含有ステンレス鋼用溶接材料（ＪＩＳ  Ｚ  ３３２１（２０１０）  ＹＳ１６−８−２）を用いて得られる溶接金属は、安価で経済性に優れる。【０００４】
しかしながら、非特許文献１に開示されているように、Ｎｂを含有するオーステナイト系ステンレス鋼溶接金属はその溶接時の凝固割れ感受性が高いことが広く知られている。さらに、非特許文献２に開示されているように、溶接構造物として高温で使用する際、その使用中に溶接部に、応力緩和割れ、またはひずみ誘起析出硬化割れなどと呼ばれる脆化割れが発生しやすい。これ以外にも特許文献１〜３には、Ｎｂを含有した溶接材料が開示されている。
【先行技術文献】
【特許文献】
【０００５】
【特許文献１】特開平６−１４２９８０号公報
【特許文献２】特開平９−３０００９６号公報
【特許文献３】特開２００１−３００７６３号公報
【非特許文献】
【０００６】
【非特許文献１】小川ら、溶接学会誌、第５０巻、第７号（１９８１）、第６８０頁
【非特許文献２】内木ら、石川島播磨技報、第１５巻（１９７５）第２号、第２０９頁
【発明の概要】
【発明が解決しようとする課題】
【０００７】
しかし、特許文献１〜３等に記載される溶接材料は、いずれもＭｏ、Ｗ、Ｃｕなどを含有させることによって、得られる溶接金属の高温強度を高めているものの、多量に含有しているため、経済性に劣る。また、いずれもＰおよびＳなどの不純物を低減することにより、溶接時の耐凝固割れ性を高めているものの、使用時の割れには言及していない。【０００８】
これに対し、溶接割れを抑制して優れた耐溶接割れ性を実現することが求められている。またその一方で、溶接割れを抑制した場合でも、溶接構造物が高温環境（例えば６５０℃環境）に晒されるとクリープ強度に劣る場合があり、そのため耐溶接割れ性に加えて高温環境での安定したクリープ強度を実現することが求められている。【０００９】
本発明は、高温で使用される機器に用いる構造物を構成する溶接金属であって、耐溶接割れ性に優れかつ高いクリープ強度を有するオーステナイト系ステンレス鋼溶接金属、およびにそれを有する溶接構造物の提供を目的とする。
【課題を解決するための手段】
【００１０】
本発明は、上記課題を解決するためになされたものであり、下記のオーステナイト系ステンレス鋼溶接金属および溶接構造物を要旨とする。【００１１】
（１）化学組成が、質量％で、
Ｃ：０．０５〜０．１１％、
Ｓｉ：０．１０〜０．５０％、
Ｍｎ：１．０〜２．５％、
Ｐ：０．０３５％以下、
Ｓ：０．００３０％以下、
Ｃｏ：０．０１〜１．００％、
Ｎｉ：９．０〜１１．５％、
Ｃｒ：１７．０〜２１．０％、
Ｎｂ：０．６０〜０．９０％、
Ｔａ：０．００１〜０．１００％、
Ｎ：０．０１〜０．１５％、
Ａｌ：０．０３０％以下、
Ｏ：０．０２０％以下、
Ｖ：０〜０．１０％、
Ｔｉ：０〜０．１０％、
Ｗ：０〜０．５０％、
Ｍｏ：０〜０．５０％、
Ｃｕ：０〜０．５０％、
Ｂ：０〜０．００５％、
Ｃａ：０〜０．０１０％、
Ｍｇ：０〜０．０１０％、
ＲＥＭ：０〜０．１０％、
残部：Ｆｅおよび不純物であり、
下記（ｉ）式を満足する、
オーステナイト系ステンレス鋼溶接金属。
Ｎｂ−７．８×Ｃ≦０．２５      ・・・（ｉ）
但し、上記式中の元素記号は、鋼中に含まれる各元素の含有量（質量％）を表す。【００１２】
（２）前記化学組成が、質量％で、
Ｖ：０．０１〜０．１０％、
Ｔｉ：０．０１〜０．１０％、
Ｗ：０．０１〜０．５０％、
Ｍｏ：０．０１〜０．５０％、
Ｃｕ：０．０１〜０．５０％、
Ｂ：０．０００２〜０．００５％、
Ｃａ：０．０００５〜０．０１０％、
Ｍｇ：０．０００５〜０．０１０％、および、
ＲＥＭ：０．０００５〜０．１０％、
上記（１）に記載のオーステナイト系ステンレス鋼溶接金属。【００１３】
（３）上記（１）または（２）に記載のオーステナイト系ステンレス鋼溶接金属を有する、溶接構造物。
【発明の効果】
【００１４】
本発明によれば、高温で使用される機器に用いる構造物を構成する溶接金属であって、耐溶接割れ性に優れかつ高いクリープ強度を有するオーステナイト系ステンレス鋼溶接金属、およびにそれを有する溶接構造物を得ることができる。
【図面の簡単な説明】
【００１５】
【図１】実施例において開先加工を施した板材の形状を示す概略断面図である。
【図２】実施例において開先加工を施した板材の形状を示す概略断面図である。
【発明を実施するための形態】
【００１６】
本発明者らは、優れた耐溶接割れ性と構造物としての安定したクリープ強度とを両立するために詳細な調査を行った。その結果、以下の知見を得るに至った。
【００１７】
溶接ままでのＮｂを含有するオーステナイト系ステンレス鋼溶接金属に生じた割れ現象について調査した結果、以下の２点を見出した。
【００１８】
（ａ）溶接ままの溶接金属に生じた割れは、柱状晶の会合部に発生し、その破面は液相が残存していたことを示唆する滑らかな性状を呈していた。さらに、液相が残存していたと推定される部分では顕著なＮｂの濃化が観察された。一方、割れの発生しなかった溶接金属では柱状晶の会合部にラメラ状のＮｂＣが観察された。
【００１９】
（ｂ）高温での使用後の溶接金属に発生した割れは、溶接金属の柱状晶境界に発生し、破面は延性の乏しい性状を呈し、Ｓの濃化が検出された。さらに、柱状晶内には微細なＮｂ炭化物またはＮｂ炭窒化物が多量に析出していた。
【００２０】
このことから、前者は所謂、凝固割れであり、溶接金属の凝固中にＮｂが凝固偏析することに起因し、残存液相の融点が低下するため、液膜が柱状晶の会合部に長時間存在し、その部分が熱応力により開口して生じた割れであると考えられた。割れの発生しなかった溶接金属ではＮｂＣの形態からＮｂＣとマトリックスとの共晶凝固が生じ、液相が短時間で消失するため、凝固割れが発生しなかったものと推察された。
【００２１】
また、後者は、応力緩和割れであり、高温での使用中にＮｂ炭化物、Ｎｂ窒化物またはＮｂ炭窒化物が多量に析出することに起因して、粒内が変形し難くなり、溶接残留応力が開放する過程に生じるクリープ変形が柱状晶境界に集中し、開口して生じた割れであると考えられた。そして、Ｓは溶接中、または高温での使用中に柱状結晶に偏析し、その結合力を低下させるため、Ｓ含有量が多くなると割れが発生しやすくなると考えられた。
【００２２】
そして、検討を重ねた結果、本発明の対象とする組成を有するオーステナイト系ステンレス鋼溶接金属において、割れを防止するとともに、高いクリープ強度を得るためには、Ｎｂ含有量を０．６０〜０．９０％の範囲とし、Ｎｂ−７．８×Ｃを０．２５以下とするとともに、Ｓ含有量を０．００３０％以下に制限する必要があることが判明した。加えて、溶接割れ感受性を低減する効果を十分に得るため、所定量以上のＣｏを含有させる必要があることが分かった。
【００２３】
本発明は、上記知見に基づいてなされたものである。以下、本発明の各要件について詳しく説明する。
【００２４】
（Ａ）化学組成
各元素の限定理由は下記のとおりである。なお、以下の説明において含有量についての「％」は、「質量％」を意味する。
【００２５】
Ｃ：０．０５〜０．１１％
Ｃはオーステナイト相を安定にするとともにＮｂと結合して微細な炭化物を形成し、高温使用中のクリープ強度を向上させる。また、Ｃは溶接中の最終凝固過程においてＮｂと結合し、ＮｂＣとマトリックスの共晶凝固を生じさせ、液相を早期に消失させ凝固割れを防止する。しかしながら、Ｃが過剰に含有された場合、高温での使用中初期に多量の炭化物を析出し、応力緩和割れを助長する。そのため、Ｃ含有量は０．０５〜０．１１％とする。Ｃ含有量は０．０６％以上であるのが好ましく、０．１０％以下であるのが好ましい。
【００２６】
Ｓｉ：０．１０〜０．５０％
Ｓｉは脱酸作用を有するとともに、高温での耐食性および耐酸化性の確保に必要な元素である。しかしながら、Ｓｉが過剰に含有された場合にはオーステナイト相の安定性が低下し、クリープ強度の低下を招く。そのため、Ｓｉ含有量は０．１０〜０．５０％とする。Ｓｉ含有量は０．１５％以上であるのが好ましく、０．２０％以上であるのがより好ましい。また、Ｓｉ含有量は０．４５％以下であるのが好ましく、０．４０％以下であるのがより好ましい。
【００２７】
Ｍｎ：１．０〜２．５％
ＭｎはＳｉと同様、脱酸作用を有する元素である。また、オーステナイト相を安定にして、クリープ強度の向上に寄与する。しかしながら、Ｍｎ含有量が過剰になると、クリープ延性の低下を招く。そのため、Ｍｎ含有量は１．０〜２．５％とする。Ｍｎ含有量は１．１％以上であるのが好ましく、１．２％以上であるのがより好ましい。また、Ｍｎ含有量は２．２％以下であるのが好ましく、２．０％以下であるのがより好ましい。
【００２８】
Ｐ：０．０３５％以下
Ｐは不純物として含まれ、溶接中に凝固偏析して残存液相の融点を下げ、凝固割れ感受性を高める元素である。さらに、クリープ延性も低下させる。そのため、Ｐ含有量に上限を設けて０．０３５％以下とする。Ｐ含有量は０．０３２％以下であるのが好ましく、０．０３０％以下であるのがより好ましい。なお、Ｐ含有量は可能な限り低減することが好ましく、つまり含有量が０％であってもよいが、極度の低減は材料製造時のコストの増大を招く。そのため、Ｐ含有量は０．０００５％以上であるのが好ましく、０．０００８％以上であるのがより好ましい。
【００２９】
Ｓ：０．００３０％以下
ＳはＰと同様に不純物として含まれ、溶接中に凝固偏析して残存液相の融点を下げ、凝固割れ感受性を高める。また、凝固後も後続パスの熱サイクルにより、粒界偏析して延性低下割れ感受性も高める。そのため、Ｓ含有量に上限を設けて０．００３０％以下とする。Ｓ含有量は０．００２５％未満であるのが好ましく、０．００２０％以下であるのがより好ましい。なお、Ｓ含有量は可能な限り低減することが好ましく、つまり含有量が０％であってもよいが、極度の低減は材料製造時のコストの増大を招く。そのため、Ｓ含有量は０．０００１％以上であるのが好ましく、０．０００２％以上であるのがより好ましい。
【００３０】
Ｃｏ：０．０１〜１．００％
Ｃｏはオーステナイト相の安定性を高めて、クリープ強度の向上に寄与する元素である。また、ＮｉおよびＭｎに比べて、ＰおよびＳなどの偏析エネルギーに与える影響が小さく、凝固偏析を軽減し、溶接割れ感受性を低減する効果が期待できる。しかしながら、Ｃｏは高価な元素であるため、過剰の含有は材料の製造コスト増を招く。そのため、Ｃｏ含有量は０．０１〜１．００％とする。Ｃｏ含有量は０．０１５％以上であるのが好ましく、０．０２％以上であるのがより好ましい。また、Ｃｏ含有量は０．９０％以下であるのが好ましく、０．８０％以下であるのがより好ましい。
【００３１】
Ｎｉ：９．０〜１１．５％
Ｎｉは長時間使用時のオーステナイト相の安定性を確保するために必須の元素である。しかしながら、Ｎｉは高価な元素であり、多量の含有は材料の製造コストの増大を招く。そのため、Ｎｉ含有量は９．０〜１１．５％とする。Ｎｉ含有量は９．２％以上であるのが好ましく、９．５％以上であるのがより好ましい。また、Ｎｉ含有量は１１．２％以下であるのが好ましく、１１．０％以下であるのがより好ましい。
【００３２】
Ｃｒ：１７．０〜２１．０％
Ｃｒは高温での耐酸化性および耐食性の確保のために必須の元素である。また、微細な炭化物を形成してクリープ強度の確保にも寄与する。しかしながら、多量の含有はオーステナイト相の安定性を低下させ、逆にクリープ強度を損ねる。そのため、Ｃｒ含有量は１７．０〜２１．０％とする。Ｃｒ含有量は１７．２％以上であるのが好ましく、１７．５％以上であるのがより好ましい。また、Ｃｒ含有量は２０．８％以下であるのが好ましく、２０．５％以下であるのがより好ましい。
【００３３】
Ｎｂ：０．６０〜０．９０％
ＮｂはＣおよび／またはＮと結合して、微細な炭化物、窒化物または炭窒化物として粒内に析出し、高温でのクリープ強度および引張強さの向上に寄与する元素である。しかしながら、過剰に含有すると、炭窒化物が多量に析出し、応力緩和割れ感受性の増大を招く。また、溶接金属の凝固過程で凝固し、液相の融点を低下させ、凝固割れ感受性を高める。そのため、Ｎｂ含有量は０．６０〜０．９０％とする。Ｎｂ含有量は０．６５％以上であるのが好ましく、０．８５％以下であるのが好ましい。
【００３４】
Ｔａ：０．００１〜０．１００％
ＴａはＮｂと同様、Ｃおよび／またはＮと結合して、微細な炭化物、窒化物または炭窒化物として粒内に析出し、高温でのクリープ強度および引張強さの向上に寄与する元素である。加えて、Ｎｂに置換して窒化物または炭窒化物中に固溶することにより、析出開始を遅延させ、応力緩和割れを軽減する効果を有する。しかしながら、過剰に含有すると、応力緩和割れ感受性の増大を招く。そのため、Ｔａ含有量は０．００１〜０．１００％とする。Ｔａ含有量は０．００２％以上であるのが好ましく、特に、析出開始を遅延させ、応力緩和割れ感受性を低減する効果を十分に得たい場合には、０．００５％以上であるのがより好ましい。また、Ｔａ含有量は０．０９０％以下であるのが好ましく、０．０８０％以下であるのがより好ましい。
【００３５】
Ｎ：０．０１〜０．１５％
Ｎはオーステナイト相を安定にするとともに、固溶して、または窒化物として析出して、高温強度の向上に寄与する。しかしながら、過剰に含有すると、析出物を多量に生成し、延性の低下を招く。そのため、Ｎ含有量は０．０１〜０．１５％とする。Ｎ含有量は０．０２％以上であるのが好ましく、０．０３％以上であるのがより好ましい。また、Ｎ含有量は０．１４％以下であるのが好ましく、０．１２％以下であるのがより好ましい。
【００３６】
Ａｌ：０．０３０％以下
Ａｌは、多量に含有すると清浄性が劣化し、延性が低下する。そのため、Ａｌ含有量は０．０３０％以下とする。Ａｌ含有量は０．０２５％以下であるのが好ましく、０．０２０％以下であるのがより好ましい。なお、Ａｌ含有量について特に下限を設ける必要はなく、つまり含有量が０％であってもよいが、極度の低減は材料の製造コストの増大を招く。そのため、Ａｌ含有量は０．０００５％以上であるのが好ましく、０．００１％以上であるのがより好ましい。
【００３７】
Ｏ：０．０２０％以下
Ｏ（酸素）は不純物として含まれる。その含有量が過剰になると靱性および延性の劣化を招く。このため、Ｏ含有量は０．０２０％以下とする。Ｏ含有量は０．０１８％以下であるのが好ましく、０．０１５％以下であるのがより好ましい。なお、Ｏ含有量について特に下限を設ける必要はなく、つまり含有量が０％であってもよいが、極度の低減は材料の製造コストの増大を招く。そのため、Ｏ含有量は０．０００５％以上であるのが好ましく、０．０００８％以上であるのがより好ましい。
【００３８】
上述のように、Ｎｂは溶接中に凝固偏析し、液相の融点を低下させ、凝固割れ感受性を高める。それを防止するためには、凝固過程でＮｂＣとマトリックスの共晶凝固を生じさせ、液相を早期に消失させることが有効である。この効果を活用して、凝固割れを防止するためには、Ｎｂ含有量が上記の範囲内となるだけでなく、下記（ｉ）式を満足する必要がある。（ｉ）式右辺値は、０．２３であるのが好ましく、０．２０であるのがより好ましい。なお、（ｉ）式左辺値に下限を設ける必要はないが、各元素の含有量の範囲から−０．２５８以上となることは自明である。
Ｎｂ−７．８×Ｃ≦０．２５      ・・・（ｉ）
但し、上記式中の元素記号は、鋼中に含まれる各元素の含有量（質量％）を表す。
【００３９】
本発明の溶接金属の化学組成において、上記の元素に加えて、さらにＶ、Ｔｉ、Ｗ、Ｍｏ、Ｃｕ、Ｂ、Ｃａ、ＭｇおよびＲＥＭから選択される１種以上を、以下に示す範囲において含有させてもよい。各元素の限定理由について説明する。
【００４０】
Ｖ：０〜０．１０％
ＶはＣおよび／またはＮと結合して、微細な炭化物、窒化物または炭窒化物を形成し、クリープ強度に寄与するため、必要に応じて含有してもよい。しかしながら、過剰に含有すると、炭窒化物が多量に析出し、耐応力緩和割れ性の悪化を招く。そのため、Ｖ含有量は０．１０％以下とする。Ｖ含有量は０．０９％以下であるのが好ましく、０．０８％以下であるのがより好ましい。なお、上記の効果を得たい場合には、Ｖ含有量は０．０１％以上であるのが好ましく、０．０２％以上であるのがより好ましい。
【００４１】
Ｔｉ：０〜０．１０％
ＴｉはＶと同様、Ｃおよび／またはＮと結合して、微細な炭化物、窒化物または炭窒化物を形成し、クリープ強度に寄与するため、必要に応じて含有してもよい。しかしながら、過剰に含有すると、炭窒化物が多量に析出し、耐応力緩和割れ性の悪化を招く。そのため、Ｔｉ含有量は０．１０％以下とする。Ｔｉ含有量は０．０８％以下であるのが好ましく、０．０６％以下であるのがより好ましい。なお、上記の効果を得たい場合には、Ｔｉ含有量は０．０１％以上であるのが好ましく、０．０２％以上であるのがより好ましい。
【００４２】
Ｗ：０〜０．５０％
Ｗはマトリックスに固溶して高温でのクリープ強度および引張強さの向上に寄与する元素であるため、必要に応じて含有してもよい。しかしながら、過剰に含有すると、オーステナイト相の安定性を低下させ、かえってクリープ強度の低下を招く。そのため、Ｗ含有量は０．５０％以下とする。Ｗ含有量は０．４０％以下であるのが好ましく、０．３０％以下であるのがより好ましい。なお、上記の効果を得たい場合には、Ｗ含有量は０．０１％以上であるのが好ましく、０．０２％以上であるのがより好ましい。
【００４３】
Ｍｏ：０〜０．５０％
ＭｏはＷと同様、マトリックスに固溶して高温でのクリープ強度および引張強さの向上に寄与する元素であるため、必要に応じて含有してもよい。しかしながら、過剰に含有させると、オーステナイト相の安定性を低下させ、クリープ強度を損ねる。さらに、Ｍｏは高価な元素であるため、過剰の含有は材料の製造コストの増大を招く。そのため、Ｍｏ含有量は０．５０％以下とする。Ｍｏ含有量は０．４０％以下であるのが好ましく、０．３０％以下であるのがより好ましい。なお、上記の効果を得たい場合には、Ｍｏ含有量は０．０１％以上であるのが好ましく、０．０２％以上であるのがより好ましい。
【００４４】
Ｃｕ：０〜０．５０％
Ｃｕはオーステナイト相の安定性を高めて、クリープ強度の向上に寄与する元素であるため、必要に応じて含有してもよい。しかしながら、過剰に含有させると、延性の低下を招く。そのため、Ｃｕ含有量は０．５０％以下とする。Ｃｕ含有量は０．４０％以下であるのが好ましく、０．３０％以下であるのがより好ましい。なお、上記の効果を得たい場合には、Ｃｕ含有量は０．０１％以上であるのが好ましく、０．０２％以上であるのがより好ましい。
【００４５】
Ｂ：０〜０．００５％
Ｂは粒界炭化物を微細分散させることにより、クリープ強度を向上させるとともに、粒界に偏析して粒界を強化して延性低下割れ感受性を低減することにも一定の効果を有するため、必要に応じて含有してもよい。しかしながら、過剰に含有すると、逆に凝固割れ感受性を高める。そのため、Ｂ含有量は０．００５％以下とする。Ｂ含有量は０．００４％以下であるのが好ましく、０．００３％以下であるのがより好ましい。なお、上記の効果を得たい場合には、Ｂ含有量は０．０００２％以上であるのが好ましく、０．０００５％以上であるのがより好ましい。
【００４６】
Ｃａ：０〜０．０１０％
Ｃａは熱間変形能を改善する効果を有するため、必要に応じて含有してもよい。しかしながら、過剰に含有すると、酸素と結合し、清浄性を著しく低下させて、却って熱間での変形能を劣化させる。そのため、Ｃａ含有量は０．０１０％以下とする。Ｃａ含有量は０．００８％以下であるのが好ましく、０．００５％以下であるのがより好ましい。なお、上記の効果を得たい場合には、Ｃａ含有量は０．０００５％以上であるのが好ましく、０．００１％以上であるのがより好ましい。
【００４７】
Ｍｇ：０〜０．０１０％
ＭｇはＣａと同様、熱間変形能を改善する効果を有するため、必要に応じて含有してもよい。しかしながら、過剰に含有すると、酸素と結合し、清浄性を著しく低下させて、却って熱間での変形能を劣化させる。そのため、Ｍｇ含有量は０．０１０％以下とする。Ｍｇ含有量は０．００８％以下であるのが好ましく、０．００５％以下であるのがより好ましい。なお、上記の効果を得たい場合には、Ｍｇ含有量は０．０００５％以上であるのが好ましく、０．００１％以上であるのがより好ましい。
【００４８】
ＲＥＭ：０〜０．１０％
ＲＥＭはＣａおよびＭｇと同様、熱間変形能を改善する効果を有するため、必要に応じて含有してもよい。しかしながら、過剰に含有すると、酸素と結合し、清浄性を著しく低下させて、却って熱間での変形能を劣化させる。そのため、ＲＥＭ含有量は０．１０％以下とする。ＲＥＭ含有量は０．０８％以下であるのが好ましく、０．０６％以下であるのがより好ましい。なお、上記の効果を得たい場合には、ＲＥＭ含有量は０．０００５％以上であるのが好ましく、０．００１％以上であるのがより好ましい。
【００４９】
ここで、ＲＥＭは、Ｓｃ、Ｙおよびランタノイドの合計１７元素を指し、前記ＲＥＭの含有量はこれらの元素の合計含有量を意味する。
【００５０】
本発明の溶接金属の化学組成において、残部はＦｅおよび不純物である。ここで「不純物」とは、鋼を工業的に製造する際に、鉱石、スクラップ等の原料、製造工程の種々の要因によって混入する成分であって、本発明に悪影響を与えない範囲で許容されるものを意味する。
【００５１】
（Ｂ）製造方法
本発明に係るオーステナイト系ステンレス鋼溶接金属は、オーステナイト系ステンレス鋼の母材を溶接して作製される。なお、母材を溶接する際に溶接材料（溶加材）を用いてオーステナイト系ステンレス鋼溶接金属を作製してもよい。
【００５２】
本発明に係るオーステナイト系ステンレス鋼溶接金属を得るための溶接方法について、特に限定されるものではないが、例えば、ティグ溶接、ミグ溶接、被覆アーク溶接、サブマージアーク溶接、レーザー溶接等が挙げられる。
【００５３】
オーステナイト系ステンレス鋼溶接金属を前記の化学組成を満たすように作製する方法としては、用いるオーステナイト系ステンレス鋼の母材の化学組成を調整することで制御する方法、さらに溶接材料（溶加材）を用いる場合にはその溶接材料の化学組成も併せて調整することで制御する方法、が挙げられる。
【００５４】
例えば、用いるオーステナイト系ステンレス鋼の母材および溶接材料（溶加材）として、前記の化学組成を満たす材料のみを用いることで、得られる溶接金属が前記化学組成を満たすよう作製してもよい。また、オーステナイト系ステンレス鋼の母材および溶接材料（溶加材）の少なくとも一方に、前記の化学組成を満たさない材料を用いつつ、その両者の組成のバランスを調整することで、得られる溶接金属が前記化学組成を満たすよう作製してもよい。
【００５５】
なお、前記オーステナイト系ステンレス鋼母材の好ましい組成としては、特に限定されるものではない。例えば、母材の化学組成は、質量％で、Ｃ：０．０４〜０．１２％、Ｓｉ：０．２０〜０．５０％、Ｍｎ：１．０〜２．０％、Ｐ：０．０４５％以下、Ｓ：０．００２０％以下、Ｃｏ：０．０２〜０．８０％、Ｎｉ：９．０〜１２．０％、Ｃｒ：１６．５〜１８．５％、Ｎｂ：０．５０〜０．９０％、Ｔａ：０．００１〜０．１００％、Ｎ：０．０１〜０．１３％、Ａｌ：０．０３０％以下、Ｏ：０．０２０％以下、Ｖ：０〜０．１０％、Ｔｉ：０〜０．１０％、Ｗ：０〜０．６０％、Ｍｏ：０〜０．６０％、Ｃｕ：０〜０．６０％、Ｂ：０〜０．００５％、Ｃａ：０〜０．０１０％、Ｍｇ：０〜０．０１０％、ＲＥＭ：０〜０．１０％、残部：Ｆｅおよび不純物であることが好ましい。
【００５６】
前記母材の化学組成は、質量％で、Ｖ：０．０１〜０．１０％、Ｔｉ：０．０１〜０．１０％、Ｗ：０．０１〜０．６０％、Ｍｏ：０．０１〜０．６０％、Ｃｕ：０．０１〜０．６０％、Ｂ：０．０００２〜０．００５％、Ｃａ：０．０００５〜０．０１０％、Ｍｇ：０．０００５〜０．０１０％、および、ＲＥＭ：０．０００５〜０．１０％、から選択される１種以上を含有してもよい。
【００５７】
また、上記のオーステナイト系ステンレス鋼の母材および溶接材料（溶加材）の製造方法について特に制限は設けないが、化学組成が調整された鋼に対して、常法により、熱間鍛造、熱間圧延、熱処理および機械加工を順に施すことにより製造することができる。
【００５８】
（Ｃ）溶接構造物
本発明に係る溶接構造物は、上述したオーステナイト系ステンレス鋼溶接金属を有する構造物である。例えば、溶接構造物は、溶接金属と母材とからなる。母材は、金属からなり、鋼材であることが好ましく、ステンレス鋼であることがより好ましく、オーステナイト系ステンレス鋼であることがさらに好ましい。なお、溶接構造物の具体的形状、溶接構造物を得るための溶接の具体的態様（溶接姿勢）は特に限定されない。
【００５９】
以下、実施例によって本発明をより具体的に説明するが、本発明はこれらの実施例に限定されるものではない。
【実施例１】
【００６０】
表１に示す化学組成を有する鋼を溶解して鋳込んだインゴットから、熱間鍛造、熱間圧延、熱処理および機械加工により、板厚１５ｍｍ、幅５０ｍｍ、長さ１００ｍｍの板材（母材）および板厚４ｍｍ、幅２００ｍｍ、長さ５００ｍｍの板材を作製した。さらに、上記の板厚４ｍｍの板材を用い、機械加工により、２ｍｍ角、長さ５００ｍｍのカットフィラーを作製した。これらを用いて、以下に示す各種の性能評価試験を行った。【００６１】
【表１】
2019070001.tif 000002
【００６２】
＜耐溶接割れ性＞
上記母材の長手方向の端部に、図１に示す形状の開先加工を施した。その後、開先を形成した母材を２つ突き合わせ、裏ビードと干渉しないよう溝加工を施した市販の鋼板上に四周を拘束溶接した。なお、上記市販の鋼板は、ＳＭ４００ＢのＪＩＳ  Ｇ  ３１６０（２００８）に規定の鋼板であり、厚さ３０ｍｍ、幅１５０ｍｍ、長さ２００ｍｍであった。また、上記の拘束溶接は、ＪＩＳ  Ｚ  ３２２４（２０１０）に規定の被覆アーク溶接棒ＥＮｉ６６２５を用いて行った。【００６３】
その後、開先内にティグ溶接により積層溶接を行った。上記の積層溶接は、各母材と同じ板材から得られたカットフィラーを溶加材として用いて行った。入熱９〜１５ｋＪ／ｃｍとし、各母材につき３つずつ溶接継手を作製した。そして、各母材から作製された溶接継手のうちの１体については溶接ままとし、もう１体については６５０℃、５００時間の条件で時効熱処理を行った。それらの溶接継手について、それぞれ５か所から試験片を採取した。採取された試験片の横断面を鏡面研磨してから腐食し、光学顕微鏡により観察して、溶接金属における割れの有無を調査した。そして、５個の全ての試験片で割れのない溶接継手を「合格」、割れが観察された溶接継手を「不合格」と判断した。なお、母材とカットフィラーとは同組成であることから、表１の化学組成は溶接金属の化学組成と同義である。【００６４】
＜クリープ破断強さ＞
さらに、耐溶接割れ性の評価で「合格」となった溶接継手の残り１体から、溶接金属が平行部の中央となるように丸棒クリープ破断試験片を採取し、母材の目標破断時間が約１０００時間となる６５０℃、２１６ＭＰａの条件でクリープ破断試験を行った。そして、破断時間が母材の目標破断時間の９０％以上となるものを「合格」とした。【００６５】
それらの結果を表２にまとめて示す。【００６６】
【表２】
2019070001.tif 000003
【００６７】
表２から分かるように、本発明の規定を満足する鋼Ａ〜Ｆを母材および溶加材の双方に用いた試験Ｎｏ．１〜６では、溶接中および高温での時効中に十分な耐凝固割れ性および耐応力緩和割れ性を発揮するとともに、クリープ強度に優れる結果となった。【００６８】
それに対して、比較例である鋼ＧはＳ含有量が規定から外れているため、それを用いた試験Ｎｏ．７では、高温での時効により溶接金属内に応力緩和割れと考えられる割れが発生した。また、鋼Ｈは（ｉ）式の上限を上回ったため、それを用いた試験Ｎｏ．８では、溶接金属の凝固時にフリーのＮｂにより液相の融点が低下した結果、凝固割れが発生した。また、高温時効後の断面観察においても、溶接時に発生した凝固割れと思われる割れが観察された。【００６９】
鋼ＩはＮｂ含有量が下限値より低いため、それを用いた試験Ｎｏ．９では、溶接中および高温での時効中に割れの発生はなかったものの、必要なクリープ強度が得られなかった。また、鋼ＪはＮｂ含有量が上限値を超えたため、多量の析出物が生成し、高温での時効により溶接金属内に応力緩和割れと考えられる割れが発生した。
【実施例２】
【００７０】
実施例１で用いた鋼Ａ〜Ｆのインゴットの残材から、熱間鍛造、熱間圧延、熱処理および機械加工により、板厚２５ｍｍ、幅５０ｍｍ、長さ１００ｍｍの板材（母材）を作製した。これを用いて、以下に示す各種の性能評価試験を行った。【００７１】
＜耐溶接割れ性＞
上記母材の長手方向の端部に、図２に示す形状の開先加工を施した。その後、開先を形成した母材を２つ突き合わせ、裏ビードと干渉しないよう溝加工を施した市販の鋼板上に四周を拘束溶接した。なお、上記市販の鋼板は、ＳＭ４００ＢのＪＩＳ  Ｇ  ３１６０（２００８）に規定の鋼板であり、厚さ４０ｍｍ、幅１５０ｍｍ、長さ２００ｍｍであった。また、上記の拘束溶接は、ＪＩＳ  Ｚ  ３２２４（２０１０）に規定の被覆アーク溶接棒ＥＮｉ６６２５を用いて行った。【００７２】
その後、開先内にティグ溶接により積層溶接を行った。上記の積層溶接は、各母材と同じ板材から得られたカットフィラーを溶加材として用いて行った。入熱９〜１８ｋＪ／ｃｍとし、各母材につき２つずつ溶接継手を作製した。そして、各母材から作製された溶接継手のうちの１体については溶接ままとし、残り１体については６５０℃、５００時間の条件で時効熱処理を行った。それらの溶接継手について、それぞれ５か所から試験片を採取した。採取された試験片の横断面を鏡面研磨してから腐食し、光学顕微鏡により観察して、溶接金属における割れの有無を調査した。そして、５個の全ての試料で割れがない溶接継手を「良」、１つの試料でのみ割れが認められた溶接継手を「可」として「合格」とし、２つ以上の試料で割れがあった溶接継手を「不合格」と判断した。【００７３】
それらの結果を表３にまとめて示す。【００７４】
【表３】
2019070001.tif 000004
【００７５】
表３から分かるように、本発明の規定を満足する鋼Ａ〜Ｆを母材および溶加材の双方に用いた試験Ｎｏ．１１〜１６では、板厚が厚くなった厳しい拘束条件下においても、溶接中および高温での時効中に十分な耐凝固割れ性および耐応力緩和割れ性を発揮する結果となった。しかしながら、試験Ｎｏ．１２では、合格と判断されたものの、Ｔａ含有量が０．００１％と少なかったため、１断面において非常に軽微な応力緩和割れが生じた。
【実施例３】
【００７６】
表４に示す化学組成を有する鋼を溶解して鋳込んだインゴットから、熱間鍛造、熱間圧延、熱処理および機械加工により、板厚１５ｍｍ、幅５０ｍｍ、長さ１００ｍｍの板材（母材）を作製した。これを用いて、以下に示す各種の性能評価試験を行った。【００７７】
【表４】
2019070001.tif 000005
【００７８】
＜耐溶接割れ性＞
上記母材の長手方向の端部に、図１に示す形状の開先加工を施した。その後、開先を形成した母材を２つ突き合わせ、裏ビードと干渉しないよう溝加工を施した市販の鋼板上に四周を拘束溶接した。なお、上記市販の鋼板は、ＳＭ４００ＢのＪＩＳ  Ｇ  ３１６０（２００８）に規定の鋼板であり、厚さ３０ｍｍ、幅１５０ｍｍ、長さ２００ｍｍであった。また、上記の拘束溶接は、ＪＩＳ  Ｚ  ３２２４（２０１０）に規定の被覆アーク溶接棒ＥＮｉ６６２５を用いて行った。【００７９】
その後、開先内にティグ溶接により積層溶接を行った。上記の積層溶接は、鋼Ａの板材から得られたカットフィラーを溶加材として用いて行った。入熱９〜１５ｋＪ／ｃｍとし、各母材につき３つずつ溶接継手を作製した。そして、各母材から作製された溶接継手のうちの１体については溶接ままとし、溶接金属から切粉を採取し、化学分析を行った。残り１体については６５０℃、５００時間の条件で時効熱処理を行った。【００８０】
それらの溶接継手について、それぞれ５か所から試験片を採取した。採取された試験片の横断面を鏡面研磨してから腐食し、光学顕微鏡により観察して、溶接金属における割れの有無を調査した。そして、５個の全ての試験片で割れのない溶接継手を「合格」、割れが観察された溶接継手を「不合格」と判断した。【００８１】
＜クリープ破断強さ＞
さらに、溶接継手の残り１体から、溶接金属が平行部の中央となるように丸棒クリープ破断試験片を採取し、母材の目標破断時間が約１０００時間となる６５０℃、２１６ＭＰａの条件でクリープ破断試験を行った。そして、破断時間が母材の目標破断時間の９０％以上となるものを「合格」とした。【００８２】
それらの結果を表５および６にまとめて示す。【００８３】
【表５】
2019070001.tif 000006
【００８４】
【表６】
2019070001.tif 000007
【００８５】
表５および６から分かるように、溶接金属の化学組成が本発明の規定を満足する試験Ｎｏ．１７〜１９では、溶接中および高温での時効中に十分な耐凝固割れ性および耐応力緩和割れ性を発揮するとともに、クリープ強度に優れる結果となった。【００８６】
以上のように、本発明の要件を満足する場合のみ、十分な耐凝固割れ性および耐応力緩和割れ性ならびに優れたクリープ強度が得られることが分かる。
【産業上の利用可能性】
【００８７】
本発明によれば、高温で使用される機器に用いる構造物を構成する溶接金属であって、耐溶接割れ性に優れかつ高いクリープ強度を有するオーステナイト系ステンレス鋼溶接金属、およびにそれを有する溶接構造物を得ることができる。
【図１】
2019070001.tif 000008
【図２】
2019070001.tif 000009
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
化学組成が、質量％で、
Ｃ：０．０５〜０．１１％、
Ｓｉ：０．１０〜０．５０％、
Ｍｎ：１．０〜２．５％、
Ｐ：０．０３５％以下、
Ｓ：０．００３０％以下、
Ｃｏ：０．０２〜１．００％、
Ｎｉ：９．０〜１１．５％、
Ｃｒ：１７．０〜２１．０％、
Ｎｂ：０．６０〜０．９０％、
Ｔａ：０．００１〜０．１００％、
Ｎ：０．０１〜０．１５％、
Ａｌ：０．０３０％以下、
Ｏ：０．０２０％以下、
Ｖ：０〜０．１０％、
Ｔｉ：０〜０．１０％、
Ｗ：０〜０．５０％、
Ｍｏ：０〜０．５０％、
Ｃｕ：０〜０．５０％、
Ｂ：０〜０．００５％、
Ｃａ：０〜０．０１０％、
Ｍｇ：０〜０．０１０％、
ＲＥＭ：０〜０．１０％、
残部：Ｆｅおよび不純物であり、
下記（ｉ）式を満足する、
オーステナイト系ステンレス鋼溶接金属。
Ｎｂ−７．８×Ｃ≦０．２５      ・・・（ｉ）
但し、上記式中の元素記号は、鋼中に含まれる各元素の含有量（質量％）を表す。
【請求項２】
前記化学組成が、質量％で、
Ｖ：０．０１〜０．１０％、
Ｔｉ：０．０１〜０．１０％、
Ｗ：０．０１〜０．５０％、
Ｍｏ：０．０１〜０．５０％、
Ｃｕ：０．０１〜０．５０％、
Ｂ：０．０００２〜０．００５％、
Ｃａ：０．０００５〜０．０１０％、
Ｍｇ：０．０００５〜０．０１０％、および、
ＲＥＭ：０．０００５〜０．１０％、
から選択される１種以上を含有する、
請求項１に記載のオーステナイト系ステンレス鋼溶接金属。
【請求項３】
請求項１または請求項２に記載のオーステナイト系ステンレス鋼溶接金属を有する、溶接構造物。
【国際調査報告】
2019070001.tif 000010
2019070001.tif 000011
2019070001.tif 000012
2019070001.tif 000013